Brevet FR2860157A1 — publié le 20050401

UTILISATION DE POLYMERES ETHYLENIQUES PARTICULIERS EN TANT QU'AGENT TENSEUR DANS UNE COMPOSITION COSMETIQUE DESCRIPTION 5 DOMAINE TECHNIQUE La présente invention a trait à l'utilisation de polymères éthyléniques particuliers en tant qu'agent tenseur dans une composition cosmétique, notamment dans une composition antirides. La présente invention a également trait à un procédé de traitement d'une peau ridée consistant à appliquer sur ladite peau une composition comprenant, dans un milieu physiologiquement acceptable, au moins un polymère tel que mentionné ci-dessus. Le domaine général de l'invention est donc celui du vieillissement de la peau. Au cours du vieillissement de la peau, il apparaît différents signes se traduisant notamment par une modification de la structure et des fonctions cutanées. L'un de ces principaux signes est l'apparition de ridules et de rides profondes dont l'importance et le nombre croissent avec l'âge. Le microrelief de la peau devient moins régulier et présente un caractère anisotrope. vieillissement, tels que les a-hydroxyacides, les 52860157 ETAT DE LA TECHNIQUE ANTERIEURE Il est courant de traiter ces signes de vieillissement par des compositions cosmétiques contenant des actifs susceptibles de lutter contre le SP 23657 FG hydroxyacides et les rétinoïdes. Ces actifs agissent notamment sur les rides en éliminant les cellules mortes de la peau et en accélérant le processus de renouvellement cellulaire. Cependant, ces actifs présentent l'inconvénient de n'être efficaces pour le traitement des rides qu'après un certain temps d'application, à savoir un temps pouvant aller de quelques jours à plusieurs semaines. Or, les besoins actuels tendent de plus en plus vers l'obtention de compositions permettant d'obtenir un effet immédiat, conduisant rapidement à un lissage des rides et/ou ridules et à la disparition, même temporaire, des marques de fatigue. De telles compositions sont des compositions comprenant des agents tenseurs. On précise que, par agent tenseur , on entend des composés susceptibles d'avoir un effet tenseur, c'est-à-dire pouvant tendre la peau et y faire diminuer voire disparaître de façon immédiate les rides et les ridules et ainsi les marques de fatigue. Ces agents tenseurs peuvent être notamment des polymères d'origine naturelle ou synthétique en dispersion aqueuse, capables de former un film provoquant la rétraction du stratum corneum, qui correspond à la couche cornée superficielle de l'épiderme. L'utilisation cosmétique ou dermatologique de tels systèmes polymériques pour atténuer les effets du vieillissement de la peau est décrite dans la demande de brevet FR-A-2, 758,083 [1]. Ces systèmes polymériques tenseurs provoquent cependant parfois une impression d'inconfort chez certains utilisateurs, notamment ceux présentant SP 23657 FG une peau fragile. Ces agents tenseurs forment en effet sur la peau un film relativement rigide et peu souple. La demanderesse a constaté de façon surprenante que l'utilisation de polymères éthyléniques particuliers dans une composition cosmétique permettait l'obtention d'une composition susceptible d'être appliquée sur la peau et donnant un effet tenseur immédiat des rides et/ou des ridules déjà formées. Le fait d'utiliser de tels polymères donne un plus grand confort d'application. EXPOSÉ DE L'INVENTION L'invention a donc pour objet l'utilisation cosmétique d'un polymère éthylénique séquencé linéaire filmogène non élastomère et non hydrosoluble, en tant qu'agent tenseur dans une composition cosmétique, ledit polymère présentant un module dynamique de conservation E' à 1Hz et 22 C supérieur à 200 MPa. Avant d'entrer plus en détail dans la description, nous proposons les définitions suivantes. Par polymère éthylénique, on entend, dans ce qui précède et ce qui suit, un polymère obtenu par polymérisation de monomères comprenant une insaturation éthylénique. Par polymère séquencé, on entend, dans ce qui précède et ce qui suit, un polymère comprenant au moins deux séquences distinctes, de préférence, au moins trois séquences distinctes. Le polymère selon l'invention est un polymère à structure linéaire. Par opposition, un polymère à structure non linéaire est, par exemple, un SP 23657 FG polymère à structure ramifiée, en étoile, greffée, ou autre. Par polymère filmogène, on entend un polymère apte à former à lui seul ou en présence d'un agent auxiliaire de filmification, un film continu et adhérent sur un support, notamment sur les matières kératiniques. Par polymère non élastomère , on entend un polymère qui, lorsqu'il est soumis à une contrainte visant à l'étirer (par exemple de 30% relativement à sa longueur initiale), ne revient pas à une longueur sensiblement identique à sa longueur initiale lorsuqe cesse la contrainte. De manière plus spécifique, par polymère non élastomère , on désigne un polymère ayant une recouvrance instantanée Ri Plus précisément, le caractère non 20 élastomérique du polymère est déterminé selon le protocole suivant. On prépare un film de polymère par coulage d'une solution du polymère dans une matrice téflonnée puis on le sèche pendant 7 jours dans une ambiance contrôlée à 23 5 C et 50 10% d'humidité relative. On obtient alors un film d'environ 100 m d'épaisseur dans lequel dont découpées des éprouvettes rectangulaires (par exemple, à l'emporte-pièce) d'une largeur de 15 mm et d'une longueur de 80 mm. On impose à ces échantillons sous forme d'éprouvettes une sollicitation de traction à l'aide SP 23657 FG d'un appareil commercialisé sous la référence Zwick, dans les mêmes conditions de température et d'humidité que pour le séchage. Les éprouvettes sont étirées à une vitesse de 50 mm/min et la distance entre les mors est de 50 mm, ce qui correspond à la longueur initiale (le) de l'éprouvette. On détermine la recouvrance instantanée Ri de la manière suivante: - on étire l'éprouvette de 30% (Emax), c'est-à-dire environ 0,3 fois sa longueur initiale {le) - on relâche la contrainte en imposant une vitesse de retour égale à la vitesse de traction, soit 50 mm/min et on mesure l'allongement résiduel de l'éprouvette en pourcentage, après retour à contrainte nulle (ci). La recouvrance instantanée Ri (en %) est déterminée par la formule suivante: Ri= ( (Emax - Ei) / Emax) * 100 Pour déterminer la recouvrance retardée, on mesure l'allongement résiduel de l'éprouvette en pourcentage (2h), deux heures après retour à la contrainte nulle. La recouvrance retardée R2h (en %) est donnée par la formule ci-après: R2h= ( (Emax - E2h) / Emax) * 100 A titre indicatif, un polymère selon un mode de réalisation de l'invention présente une recouvrance instantanée Ri de 10% et une recouvrance retardée R2h de 30%. SP 23657 FG Par polymère non hydrosoluble, on entend que le polymère n'est pas soluble dans l'eau ou dans un mélange d'eau et de monoalcools inférieurs linéaires ou ramifiés ayant de 2 à 5 atomes de carbone comme l'éthanol, l'isopropanol ou le n-propanol, sans modification de pH, à une teneur en matière active d'au moins 1% en poids, à température ambiante (25 C). Le polymère selon l'invention utilisé en tant qu'agent tenseur présente un module dynamique de conservation E' à 1Hz et 22 C supérieur à 200 MPa, et de préférence, inférieure à 4000 MPa. Avantageusement, le polymère selon l'invention présente un module dynamique de conservation E' à 1Hz et à 22 C allant de 300 à 800 MPa. Le protocole de détermination du module dynamique de conservation E' est explicité dans la partie expérimentale de cette description. L'utilisation de polymères tels que définis précédemment en tant qu'agents tenseurs est particulièrement avantageuse, car ils permettent de former un film tenseur efficace présentant une rigidité efficace tout en étant souple afin d'éviter un tiraillement gênant des matières kératiniques telles que la peau, lors de l'application d'une composition comprenant de tels agents. La composition dans laquelle sont incorporés les polymères susmentionnés peut être une 30 composition antirides. SP 23657 FG De préférence, l'on utilise un ou plusieurs polymères tels que définis précédemment permettant, après avoir été déposé sur un substrat en élastomère, l'obtention d'un film donnant une rétraction de ce substrat élastomère d'au moins 15%, à 22 3 C et 40 10% d'humidité relative, pour une concentration de 20% en poids de matière sèche de polymère dans un solvant tel que l'isododécane. Le protocole de détermination de l'effet 10 tenseur (rétraction du substrat élastomère) est décrit ci-après dans la partie expérimentale. Avantageusement, le polymère selon l'invention est un polymère, dit polymère séquencé, comprenant au moins une première séquence et au moins une deuxième séquence incompatibles l'une avec l'autre et ayant des températures de transition vitreuse (Tg) différentes, lesdites première et deuxième séquences étant reliées entre elles par un segment intermédiaire comprenant au moins un monomère constitutif de la première séquence et au moins un monomère constitutif de la deuxième séquence et ledit polymère ayant un indice de polydispersité I supérieur à 2. Les Tg des première et deuxième séquences 25 sont des Tg théoriques calculées selon la loi de Fox. Par au moins une séquence , on entend une ou plusieurs séquences. Par séquences incompatibles l'une avec l'autre , on entend que le mélange formé du polymère correspondant à la première séquence et du polymère correspondant à la deuxième séquence, n'est pas SP 23657 FG miscible dans le solvant de polymérisation majoritaire en poids du polymère séquencé, à température ambiante (25 C) et pression atmosphérique (105 Pa), pour une teneur du mélange de polymères supérieure ou égale à 5% en poids, par rapport au poids total du mélange (polymères et solvant), étant entendu que: i) lesdits polymères sont présents dans le mélange en une teneur telle que le rapport pondéral respectif va de 10/90 à 90/10 et que ii) chacun des polymères correspondant à la première et deuxième séquences a une masse moléculaire moyenne (en poids ou en nombre) égale à celle du polymère séquencé 15%. Dans le cas d'un mélange de solvants de polymérisation, dans l'hypothèse de deux ou plusieurs solvants présents en proportions massiques identiques, ledit mélange de polymères est non miscible dans au moins l'un d'entre eux. Bien entendu, dans le cas d'une 20 polymérisation réalisée dans un solvant unique, celui-ci constitue le solvant majoritaire. Le segment intermédiaire, qui est une séquence comprenant au moins un monomère constitutif de la première séquence et au moins un monomère constitutif de la deuxième séquence, permet de compatibiliser ces séquences. De façon préférentielle, le polymère selon l'invention ne comprend pas d'atomes de silicium dans son squelette (à savoir la chaîne principale du polymère). SP 23657 FG On précise que dans ce qui précède et ce qui suit les termes première et deuxième séquences ne conditionnent nullement l'ordre desdites séquences (ou blocs) dans la structure du polymère. L'indice de polydispersité I du polymère est égal au rapport de la masse moyenne en poids Mw sur la masse moyenne en nombre Mn. On détermine les masses molaires moyennes en poids (Mw) et en nombre (Mn) par chromatographie liquide par perméation de gel (solvant THF, courbe d'étalonnage établie avec des étalons de polystyrène linéaire, détecteur réfractométrique). La masse moyenne en poids (Mw) du polymère selon l'invention est de préférence inférieure ou égale à 300 000, par exemple de 35 000 à 200 000, et mieux encore de 45 000 à 150 000. La masse moyenne en nombre (Mn) du polymère est de préférence inférieure ou égale à 70 000, par exemple de 10 000 à 60 000, et mieux encore de 12 000 à 50 000. De préférence, l'indice de polydispersité du polymère selon l'invention est supérieur à 2, par exemple allant de 2 à 9, de préférence supérieur ou égal à 2,5, par exemple allant de 2,5 à 8, et mieux supérieur ou égale à 2,8 et notamment allant de 2,8 à 6. Chaque séquence ou bloc du polymère selon l'invention est issue d'un type de monomère ou de 30 plusieurs types de monomères différents. SP 23657 FG Cela signifie que chaque séquence peut être constituée d'un homopolymère ou d'un copolymère; ce copolymère constituant la séquence pouvant être à son tour statistique ou alterné. Avantageusement, le segment intermédiaire comprenant au moins un monomère constitutif de la première séquence et au moins un monomère constitutif de la deuxième séquence du polymère est un polymère statistique. De préférence, la séquence intermédiaire est issue essentiellement de monomères constitutifs de la première séquence et de la deuxième séquence. Par "essentiellement", on entend au moins à 85% en poids, de préférence au moins à 90%, mieux au moins à 95% et encore mieux à 100%. Avantageusement, la séquence intermédiaire a une température de transition vitreuse Tg comprise entre les températures de transition vitreuse des première et deuxième séquences. Selon l'invention, les première et deuxième séquences ont des températures de transition vitreuse différentes. Les températures de transition vitreuse indiquées des première et deuxième séquences peuvent être des Tg théoriques déterminées à partir des Tg théoriques des monomères constitutifs de chacune des séquences, que l'on peut trouver dans un manuel de référence tel que le Polymer Handbook, 3'd ed, 1989, SP 23657 FG John Wiley, selon la relation suivante, dite Loi de Fox: 1/Tg= Ei (Mi / Tgi) , Ei représentant le symbole somme en i, Mi étant la fraction massique du monomère i dans la séquence considérée et Tgi étant la température de transition vitreuse de l'homopolymère du monomère i. Sauf indication contraire, les Tg indiquées pour les première et deuxième séquences dans la présente demande sont des Tg théoriques. L'écart entre les températures de transition vitreuse des première et deuxième séquences est généralement supérieur à 20 C, de préférence supérieur à 70 C, et mieux supérieur à 85 C. La première séquence a avantageusement une Tg supérieure ou égale à 85 C, par exemple, une Tg allant de 90 à 150 C, de préférence supérieure à 100 C, allant par exemple de 100 C à 120 C. De préférence, la proportion de la séquence de Tg supérieure ou égale à 85 C va de 50 à 90% en poids du polymère final et de préférence de 60 à 80% en poids du polymère final. De préférence encore, cette première séquence est un homopolymère, constitué par un seul type de monomère (dont la Tg de l'homopolymère correspondant est supérieure ou égale à 85 C) mais elle peut être également un copolymère. SP 23657 FG La deuxième séquence a avantageusement une Tg inférieure ou égale à 20 C, par exemple, de -100 C à 20 C, de préférence inférieure ou égale à 15 C, notamment allant de -80 C à 15 C et mieux inférieure à 10 C, par exemple allant de -70 C à 10 C. De préférence, la proportion de la séquence de Tg inférieure ou égale à 20 C va de 5 à 50% en poids de polymère final et de préférence de 10 à 40% en poids de polymère final. Selon une forme d'exécution préférée de l'invention, la première séquence a une Tg supérieure à 85 C et la deuxième séquence a une Tg inférieure à 20 C. En outre, la deuxième séquence a avantageusement une Tg supérieure à -70 C, de préférence supérieure à - 40 C. 1) Séquence ayant une Tg supérieure ou égale à 85 C (première séquence). La séquence ayant une Tg supérieure ou égale à 85 C peut être un homopolymère ou un copolymère. Dans le cas où cette séquence est un homopolymère, elle est issue de monomères, qui sont tel(s) que les homopolymères préparés à partir de ces monomères ont des températures de transition vitreuse supérieures ou égales à 85 C. Cette première séquence peut être un homopolymère, constitué par un seul type de monomère (dont la Tg de l'homopolymère correspondant est supérieure ou égale à 85 C). SP 23657 FG Dans le cas où la première séquence est un copolymère, elle peut être issue en totalité ou en partie de un ou de plusieurs monomères, dont la nature et la concentration sont choisies de façon à ce que la Tg du copolymère résultant soit supérieure ou égale à 85 C. Le copolymère peut par exemple comprendre: - des monomères qui sont tel(s) que les homopolymères préparés à partir de ces monomères ont des Tg supérieures ou égales à 85 C, par exemple une Tg allant de 85 à 150 C, de préférence supérieure ou égale à 100 C, allant par exemple de 100 C à 120 C, et - des monomères qui sont tel(s) que les homopolymères préparés à partir de ces monomères ont des Tg inférieures à 85 C, choisis parmi les monomères ayant une Tg comprise entre 20 à 85 C et de préférence entre 40 et 85 C. Les monomères dont les homopolymères ont une température de transition vitreuse supérieure ou égale à 85 C sont de préférence, choisis parmi les monomères suivants: -les méthacrylates de formule CH2 = C (CH3) - COOR1 dans laquelle R1 représente un groupe méthyle ou tertiobutyle ou R1 représente un groupe cycloalkyle en C6 à C12 tel que le méthacrylate d'isobornyle; - les acrylates de formule CH2 = CH-OOOR2 SP 23657 FG dans laquelle R2 représente un groupe cycloalkyle en C6 à Cu tel que l'acrylate d'isobornyle ou un groupe tertio butyle, - les (méth)acrylamides de formule: R' R7 H2C C --CO N R8 dans laquelle R7 et R8 identiques représentent chacun un atome d'hydrogène, un groupe méthyle ou isopropyle; ou R7 représente H et R8 représente un groupement ramifié en C3 à C5 tels qu'un groupement isopropyl, sec-butyle, tertio- butyle, 1-méthylbutyle et R' désigne H ou méthyle; Comme exemples de monomères, on peut citer le 15 N-t-butylacrylamide, le N- isopropylacrylamide et le N,N-diméthylacrylamide, - le styrène et ses dérivés, tels que le chlorostyrène; - et leurs mélanges. Des monomères principaux particulièrement préférés sont le méthacrylate de méthyle, le méthacrylate de tertiobutyle, le (méth)acrylate d'isobornyle et leurs mélanges pour la séquence ayant une Tg supérieure ou égale à 85 C. Lorsque la première séquence est un copolymère comportant des monomères qui sont tels que les homopolymères préparés à partir de ces monomères ont des Tg inférieures à 85 C, choisis parmi les SP 23657 FG monomères ayant une Tg comprise entre 20 et 85 C, lesdits monomères peuvent être choisis parmi le méthacrylate de n-butyle, le méthacrylate d'éthyle, le méthacrylate d'isobutyle, l'acrylate de cyclodécyle, l'acrylate de néopentyle, l'isodécylacrylamide et leurs mélanges. De préférence, la séquence ayant une Tg supérieure ou égale à 85 C (première séquence) est un copolymère issu en totalité ou en partie de un ou plusieurs monomères dont la nature et la concentration sont choisies de façon à ce que la Tg du copolymère résultant soit supérieure ou égale à 85 C. b) Séquence ayant une Tg inférieure ou égale 15 à 20 C (deuxième séquence) . La séquence ayant une Tg inférieure ou égale à 20 C a par exemple une Tg allant de -100 à 20 C, de préférence inférieure ou égale à 15 C, notamment allant de -80 C à 15 C et mieux inférieure ou égale à 10 C, par exemple allant de -70 à 10 C. La séquence ayant une Tg inférieure ou égale à 20 C peut être un homopolymère ou un 25 copolymère. Dans le cas où cette séquence est un homopolymère, elle est issue de monomères, qui sont tel(s) que les homopolymères préparés à partir de ces monomères ont des températures de transition vitreuse inférieures ou égales à 20 C. Cette deuxième séquence peut être un homopolymère, constitué par un seul type SP 23657 FG de monomère (dont la Tg de l'homopolymère correspondant est inférieure ou égale à 20 C). Dans le cas où la séquence ayant une Tg inférieure ou égale à 20 C est un copolymère, elle peut être issue en totalité ou en partie de un ou de plusieurs monomères, dont la nature et la concentration sont choisis de façon à ce que la Tg du copolymère résultant soit inférieure ou égale à 20 C. Elle peut par exemple comprendre: - un ou plusieurs monomères dont l'homopolymère correspondant a une Tg inférieure ou égale à 20 C, par exemple une Tg allant de -100 C à 20 C, de préférence inférieure à 15 C, notamment allant de - 80 C à 15 C et mieux inférieur à 10 C, par exemple allant de -70 C à 10 C et - un ou plusieurs monomères dont l'homopolymère correspondant a une Tg supérieure à 20 C, tels que les monomères ayant une Tg supérieure ou égale à 85 C, par exemple une Tg allant de 85 à 150 C, de préférence de 100 à 120 C, et /ou les monomères ayant une Tg comprise entre 20 et 85 C, tels que décrits plus haut. De préférence, la séquence ayant une Tg 25 inférieure ou égale à 20 C est un homopolymère. Les monomères dont l'homopolymère a une Tg inférieure ou égale à 20 C sont, de préférence, choisis parmi les monomères suivants, ou monomère principaux: - les acrylates de formule CH2 = CHCOOR3, SP 23657 FG R3 représentant un groupe alkyle en C1 à C12, linéaire ou ramifié, à l'exception du groupe tertiobutyle, dans lequel se trouve(nt) éventuellement intercalé(s) un ou plusieurs hétéroatomes choisis parmi 0, N, S, ledit groupe alkyle pouvant en outre être éventuellement substitué par un ou plusieurs substituants choisis parmi les groupes hydroxyle et les atomes d'halogène (Cl, Br, I et F), ou R3 représente un groupe alkyle en C1-C12-O-POE (polyoxyéthylène avec répétition du motif oxyéthylène de 5 à 30 fois), tel qu'un groupe méthoxy-POE, ou R3 représente un groupement polyoxyéthylèné comprenant de 5 à 30 motifs d'oxyde d'éthylène; - les méthacrylates de formule CH2 = C(CH3)-COOR4, R4 représentant un groupe alkyle en C6 à Cu linéaire ou ramifié, dans lequel se trouve(nt) éventuellement intercalé(s) un ou plusieurs hétéroatomes choisis parmi 0, N et S, ledit groupe alkyle pouvant en outre être éventuellement substitué par un ou plusieurs substituants choisis parmi les groupes hydroxyle et les atomes d'halogène (Cl, Br, I, F); - les esters de vinyle de formule R5-CO-O-CH = CH2 où R5 représente un groupe alkyle en C4 à C12 linéaire 25 ou ramifié ; - les éthers de vinyle et d'alkyle en C4 à Cu, tels que le butyle vinyle éther et le lauryle vinyle éther; - les N-alkyl en C4 à Cu acrylamides, tels que le N-octylacrylamide; SP 23657 FG - et leurs mélanges. Les monomères principaux particulièrement préférés pour la séquence ayant une Tg inférieure ou égale à 20 C sont les acrylates d'alkyles dont la chaîne alkyle comprend de 1 à 10 atomes de carbone, à l'exception du groupe tertiobutyle, tels que l'acrylate de méthyle, l'acrylate d'isobutyle, l'acrylate d'éthyl-2- hexyle et leurs mélanges. La première séquence, qui a avantageusement une température de transition vitreuse supérieure ou égale à 85 C et/ou la deuxième séquence, ayant avantageusement une température de transition vitreuse inférieure ou égale à 20 C, peuve(nt) comprendre, outre les monomères indiqués ci- dessus, un ou plusieurs autres monomères différents appelés monomères additionnels. La nature et la quantité de ce ou ces monomères additionnels sont de préférence choisies de manière à ce que la séquence dans laquelle ils se trouvent ait la température de transition vitreuse désirée. Ce monomère additionnel est par exemple choisi parmi. a) les monomères hydrophiles tels que: -les monomères à insaturation(s) éthylénique(s) comprenant au moins une fonction acide carboxylique ou sulfonique comme par exemple l'acide acrylique, l'acide méthacrylique, l'acide crotonique, l'anhydride SP 23657 FG maléique, l'acide itaconique, l'acide fumarique, l'acide maléique, l'acide styrènesulfonique, l'acide acrylamidopropanesulfonique, l'acide vinylbenzoïque, l'acide vinylphosphorique et les sels de ceux-ci, -les monomères à insaturation(s) éthylénique(s) comprenant au moins une fonction hydroxyle comme le méthacrylate de 2-hydroxypropyle, le méthacrylate de 2- hydroxyéthyle, l'acrylate de 2-hydroxypropyle, l'acrylate de 2- hydroxyéthyle, -les monomères à insaturation(s) éthylénique(s) comprenant au moins une fonction amine tertiaire comme la 2-vinylpyridine, la 4-vinylpyridine, le méthacrylate de diméthylaminoéthyle, le méthacrylate de diéthylaminoéthyle, le diméthylaminopropylméthacrylamide et les sels de ceux-ci; b) les monomères à insaturation éthylénique comprenant un ou plusieurs atomes de silicium tels que le méthacryloxypropyl triméthoxy silane, le méthacryloxypropyl tris(triméthylsiloxy)silane -et leurs mélanges. Ce ou ces monomère(s) additionnel(s) représente(nt) généralement, lorsqu'ils sont présents, une quantité inférieure ou égale à 30% en poids, par exemple de 1 à 30% en poids, de préférence de 5 à 20% en poids et, de préférence encore, de 7 à 15% en poids du poids total des première et/ou deuxième séquence. Le polymère de l'invention peut être obtenu 30 par polymérisation radicalaire en solution selon la procédé de préparation suivant: SP 23657 FG - une partie du solvant de polymérisation est introduite dans un réacteur adapté et chauffée jusqu'à atteindre la température adéquate pour la polymérisation (typiquement entre 60 et 120 C) ; -une fois cette température atteinte, les monomères constitutifs de la première séquence sont introduits en présence d'une partie de l'initiateur de polymérisation; - au bout d'un temps T correspondant à un taux de conversion maximum de 90%, les monomères constitutifs de la deuxième séquence et l'autre partie de l'initiateur sont introduits; - on laisse réagir le mélange pendant un temps T' (allant de 3 à 6h) à l'issue duquel le mélange 15 est ramené à température ambiante; - on obtient le polymère en solution dans le solvant de polymérisation. Par solvant de polymérisation, on entend, dans ce précède, un solvant ou un mélange de solvants. Le solvant de polymérisation peut être choisi notamment parmi l'acétate d'éthyle, l'acétate de butyle, les alcools tels que l'isopropanol, l'éthanol, les alcanes aliphatiques tels l'isododécane et leurs mélanges. De préférence, le solvant de polymérisation est un mélange acétate de butyle et l'isopropanol ou l'isododécane. Le temps T correspond à un taux de conversion de 90%, c'est-à-dire à un pourcentage en monomères constitutifs de la première séquence consommés de 90%. SP 23657 FG La température de polymérisation va de préférence de 60 à 120 C et préférentiellement de 80 à 100 C. L'initiateur de polymérisation peut être choisi parmi les peroxydes organiques comprenant de 8 à 30 atomes de carbone. On peut citer, par exemple, le 2,5-bis(2-éthylhexanoylperoxy)-2,5-diméthylhexane commercialisé sous la référence Trigonox 141 par la société Akzo Nobel. Ainsi selon un mode particulièrement avantageux de l'invention, le polymère selon l'invention comprend une première séquence ayant une Tg supérieure ou égale à 85 C, telle que décrite plus haut, et une deuxième séquence ayant une Tg inférieure ou égale à 20 C, telle que décrite ci-dessus. De préférence, la séquence ayant une Tg inférieure ou égale à 20 C (deuxième séquence) est un copolymère issu en totalité ou en partie de un ou de plusieurs monomères dont la nature et la concentration sont choisies de façon à ce que la Tg du copolymère résultant soit inférieure ou égale à 20 C. De préférence, la proportion de la séquence ayant une Tg inférieure ou égale à 20 C va de 5 à 50% en poids du polymère, de préférence de 7 à 45% et mieux encore de 10 à 40% en poids. Des polymères particulièrement avantageux de l'invention présentant une première séquence ayant une Tg supérieure ou égale à 85 C et une deuxième séquence inférieure ou égale à 20 C et présentant un module dynamique de conservation conforme à la SP 23657 FG définition donnée ci-dessus sont ceux choisis dans le groupe suivant: - un polymère comprenant une première séquence ou bloc poly(acrylate d'isobornyle/méthacrylate de méthyle) ayant une Tg de 100 C, une deuxième séquence polyacrylate d'éthyl-2-hexyle ayant une Tg de -70 C et une séquence intermédiaire qui est un polymère statistique (acrylate d'isobornyle/méthacrylate de méthyle/acrylate d'éthyl-2-hexyle) ; - un polymère comprenant une première séquence ou bloc poly(acrylate d'isobornyle/méthacrylate d'isobornyle) ayant une Tg de 110 C, une deuxième séquence polyacrylate d'éthyl-2-hexyle ayant une Tg de -70 C et une séquence intermédiaire qui est un polymère statistique (acrylate d'isobornyle/méthacrylate d'isobornyle/acrylate d'éthyl-2-hexyle) ; - un polymère comprenant une première séquence ou bloc poly(acrylate d'isobornyle/méthacrylate d'isobornyle) ayant une Tg de 110 C, une deuxième séquence polyacrylate d'isobutyle ayant une Tg de -20 C et une séquence intermédiaire qui est un polymère statistique (acrylate d'isobornyle/méthacrylate d'isobornyle/acrylate d'isobutyle) ; un polymère comprenant une première séquence ou bloc poly(méthacrylate d'isobornyle/méthacrylate d'isobutyle) ayant une Tg de 95 C, une deuxième séquence polyacrylate d'isobutyle ayant une Tg de -20 C et une séquence intermédiaire qui est un polymère statistique (méthacrylate. d'isobornyle/méthacrylate d'isobutyle/acrylate d'isobutyle). SP 23657 FG Selon l'invention, les polymères décrits ci-dessus sont utilisés dans une composition cosmétique. 1l est entendu que ladite composition cosmétique comprendra outre le ou les polymère(s) susmentionné(s), un milieu physiologiquement acceptable, c'est-à-dire un milieu compatible avec les matières kératiniques, comme la peau, les cheveux, les cils, les sourcils et les ongles. Ledit milieu physiologiquement acceptable est généralement cosmétiquement acceptable, c'est-à-dire qu'il présente une odeur, une couleur et un toucher agréables, compatibles avec une utilisation cosmétique, et ne génère pas d'inconforts (picotements, tiraillements, rougeurs) susceptibles de détourner l'utilisateur. Ledit milieu physiologiquement acceptable comprend généralement une phase aqueuse. La composition cosmétique utilisée selon l'invention comprend généralement une phase grasse, dans laquelle le polymère décrit ci-dessus en tant qu'agent tenseur est soluble, c'est-à-dire qu'il forme une solution moléculaire, ou dispersible. La phase grasse de cette composition peut être notamment constituée de corps gras liquides à température ambiante (25 C en général) et/ou de corps gras solides à température ambiante tels que les cires, les corps gras pâteux, les gommes et leurs mélanges. Ces corps gras peuvent être d'origine animale, végétale, minérale ou synthétique. SP 23657 FG Comme corps gras liquides à température ambiante, appelés souvent huiles, utilisables selon l'invention, on peut citer: les huiles hydrocarbonées d'origine animale telles que le perhydrosqualène; les huiles hydrocarbonées végétales telles que les triglycérides liquides d'acides gras de 4 à 10 atomes de carbone comme les triglycérides des acide heptanoïque ou octanoïque, ou encore les huiles de tournesol, de maïs, de soja, de pépins de raison, de sésame, d'abricot, de macadamia, de ricin, d'avocat, les triglycérides des acides caprylique/caprique, l'huile de jojoba, de beurre de karité ; les hydrocarbures linéaires ou ramifiés, d'origine minérale ou synthétique tels que l'isododécane, les huiles de paraffine et leurs dérivés, la vaseline, les polydécènes, un polyisobutène hydrogéné tel que le parléam; les esters et les éthers de synthèse notamment d'acides gras comme par exemple l'huile de Purcellin, le myristate d'isopropyle, le palmitate d'éthyl-2-hexyle, le stéarate d'octyl-2-dodécyle, l'érucate d'octyl-2-dodécyle, l'isostéarate d'isostéaryl; les esters hydroxylés comme l'isostéaryl lactate, 1'octylhydroxystéarate, l' hydroxystéarate d'octyldodécyle, le diiostéarylmalate, le citrate de triisocétyle, des heptanoates, octanoates, décanoates d'alcools gras; des esters de polyol comme le dioctanoate de propylène glycol, le diheptanoate de néopentylglycol, le diisononanoate de diéthylèneglycol; et les esters du pentaérythritol; des alcools gras ayant de 12 à 26 atomes de carbone comme l'octyldodécanol, le 2-butyloctanol, le 2- SP 23657 FG hexyldécanol, le 2-undécylpentadécanol, l'alcool oléique; les huiles fluorées partiellement hydrocarbonées et/ou siliconées; les huiles siliconées comme les polydiméthylsiloxanes (PDMS) volatiles ou non, linéaires ou cycliques, liquides ou pâteux à température ambiante comme les cyclométhicones, les diméthicones, comportant éventuellement un groupement phényle, comme les phényl triméthicones, les phényltrirnéthylsiloxydiphényl siloxanes, les diphénylméthyldiméthyltrisiloxanes, les diphényl diméthicones, les phényl diméthicones, les polyméthylphényl siloxanes; leurs mélanges. Ces huiles peuvent être présentes en une teneur allant de 0,01 à 90%, et mieux de 0,1 à 85% en poids, par rapport au poids total de la composition. La composition selon l'invention peut également contenir des ingrédients couramment utilisés en cosmétique, tels que des agents épaississants, des charges, des pigments et colorants, des agents séquestrants, des parfums, des agents alcalinisants ou acidifiants, des conservateurs, des filtres solaires, des tensioactifs, ou leurs mélanges. Elle peut également contenir des actifs anti-âge à effet complémentaire aux polymères définis précédemment, tels qu'au moins un composé choisi parmi les agents desquamants, les agents hydratants, les agents stimulant la prolifération et/ou la différenciation des kératinocytes, les agents stimulant la synthèse du collagène et/ou de l'élastine ou prévenant leur dégradation, les agents dépigmentants, les agents anti-glycation, les agents stimulant la SP 23657 FG synthèse de glycoaminoglycannes, les agents dermodécontractants ou myorelaxants, les agents antioxydants et anti-radicalaires, et leurs mélanges. Bien entendu, l'homme du métier veillera à choisir ce ou ces éventuels composés complémentaires et/ou leur quantité, de manière telle que les propriétés avantageuses de la composition correspondante selon l'invention ne soient pas ou substantiellement pas altérées par l'adjonction envisagée. La composition selon l'invention peut se présenter notamment sous forme de suspension, de dispersion, de solution, de gel, d'émulsion, notamment émulsion huile-dans-eau (H/E) ou eau dans huile (E/H) ou multiple (E/H/E ou polyol/H/E ou H/E/H), sous forme de crème, de pâte, de mousse, de dispersion de vésicules notamment de lipides ioniques ou non, ou de lotion biphase ou multiphase. L'homme du métier pourra choisir la forme galénique appropriée, ainsi que sa méthode de préparation, sur la base de ses connaissances générales, en tenant compte d'une part de la nature des constituants utilisés, notamment de leur solubilité dans le support, et d'autre part de l'application envisagée pour la composition. Un autre objet de la présente invention est un procédé de traitement cosmétique d'une peau ridée, tel que le contour de l'ail, comprenant une étape 5P 23657 FG consistant à appliquer sur ladite peau une composition comprenant, dans un milieu physiologiquement acceptable, au moins un agent tenseur tel que défini précédemment. L'application se fait selon les techniques habituelles, par exemple par application de crèmes, de gels, de sérums, de lotions, sur la peau destinée à être traitée. Dans le cadre de ce procédé, la composition peut être, par exemple, une composition de soin, ou une composition de maquillage, en particulier de fond de teint. La composition est de préférence appliquée sur le visage et/ou le cou, en particulier sur les zones ridées du visage, et notamment autour des yeux. D'autres caractéristiques et avantages apparaîtront mieux à la lecture des exemples qui suivent donnés à titre illustratif et non limitatif. EXPOSÉ DÉTAILLÉ DE MODES DE RÉALISATION PARTICULIERS Différentes polymères et formulations ont été préparés, incorporant des polymères tels que définis ci-dessus, et testés afin de mettre en évidence l'effet tenseur induit par l'utilisation de tels polymères. Avant de procéder à l'exposé détaillé des préparations de polymères et de formulations, nous allons exposer les protocoles de détermination de l'effet tenseur des polymères de l'invention et du module dynamique de conservation E'. SP 23657 FG *Protocole de détermination de l'effet tenseur. L'effet tenseur d'une composition est 5 évalué par la mesure de la rétraction d'un substrat en élastomère. Cet essai consiste à quantifier in vitro le pouvoir tenseur d'une composition déposée sur un substrat en élastomère ayant un module de l'ordre de 20 MPa et d'une épaisseur de 100 m. Ladite composition contenant l'agent tenseur à 20% en poids est déposée à l'aide d'une micro-pipette sur une éprouvette rectangulaire (10*40 mm) d'élastomère, la quantité déposée étant de 30 j.LL. Après 3 heures de séchage à 22 3 C et 40 10% d'humidité relative, la tension exercée par ce dépôt sur le substrat et par conséquent l'effet tenseur est directement relié à la diminution de la largeur de l'éprouvette (c'est-à-dire à la rétraction transversale de ladite éprouvette) mesurée en son centre. L'effet tenseur (ET) peut alors se quantifier en pourcentage de rétraction de la façon suivante: 'ET' = (Lo-L3h/Lo) *100 (en %) avec Lo= largeur initiale 10 mm L3h=largeur après 3h de séchage L'effet tenseur est d'autant plus important 30 que la valeur absolue du pourcentage de rétraction (ET) est élevée. SP 23657 FG *Protocole de détermination du module dynamique de conservation E'. La détermination du module dynamique (de conservation ?) E' s'effectue par DMTA (Dynamical and Mechanical Temperature Analysis ou Analyse dynamique et mécanique de la température). Pour mesurer E', on effectue des essais de viscoélasticimétrie avec un appareil DMTA de TA Instruments (Modèle DMA2980) sur un échantillon de film de polymère d'environ 250 50 m d'épaisseur, 5 mm de largeur et 10 mm de longueur, après séchage pendant 4 jours à 23 C et 50-55% d'humidité relative. On impose à cet échantillon une sollicitation en traction. L'échantillon subit une faible force statique (= 0,1N) à laquelle se superpose un déplacement sinusoïdal de 8 m à la fréquence de 1Hz. On travaille ainsi dans le domaine linéaire, sous de faibles niveaux de déformation. Cette sollicitation de traction est effectuée sur l'échantillon à des températures variant de -150 C à +200 C, avec une variation de température de 3 C par minute. On mesure alors à l'aide du DMA le module complexe E*=E' +iE du polymère testé (E' désignant le module dynamique de conservation et E désignant le module dynamique de perte). De la valeur du module complexe à 22 C, on en déduit le module dynamique de conservation E' à une 30 fréquence de 1Hz. SP 23657 FG *Protocole de détermination de l'indice de polydispersité. L'indice de polydispersité I du polymère 5 est égal au rapport de la masse moyenne en poids Mw sur la masse moyenne en nombre Mn. Les masses molaires moyennes en poids (Mw) et en nombre (Mn) sont déterminées par chromatographie liquide par perméation de gel (solvant THF, courbe d'étalonnage établie avec des étalons de polystyrène linéaire, détecteur réfractométrique). EXEMPLE 1. Cet exemple expose la préparation d'un polymère poly(acrylate d'isobornyle/méthacrylate de méthyle/acrylate d'éthyl-2-hexyle). g d'isododécane sont introduits dans un réacteur de 1 litre, puis on augmente la température de façon à passer de la température ambiante (25 C) à 90 C en 1 heure. On ajoute ensuite à 90 C et en 1 heure 150 g d'acrylate d'isobornyle, 60 g de méthacrylate de méthyle, 110 g d'isododécane et 1,8 g de 2,5-bis(2éthylhexanoylperoxy)-2, 5-diméthylhexane (Trigonox 141 d'Akzo Nobel). Le mélange est maintenu 1h30 à 90 C. On introduit ensuite au mélange précédent, 30 toujours à 90 C et en 1 heure, 90 g d'acrylate SP 23657 FG d'éthyle-2 hexyle, 90 g d'isododécane et 1,2 g de 2,5-bis(2-éthylhexanoylperoxy)-2,5-diméthylhexane. Le mélange est maintenu 3 heures à 90 C, puis l'ensemble est refroidi. On obtient une solution à 50% de matière active en polymère dans l'isododécane. Le polymère obtenu est un polymère comprenant une première séquence ou bloc poly(acrylate d'isobornyle/méthacrylate de méthyle) ayant une Tg de 100 C, une deuxième séquence polyacrylate d'éthyl-2-hexyle ayant une Tg de -70 C et une séquence intermédiaire qui est un polymère statistique (acrylate d'isobornyle/méthacrylate de méthyle/acrylate d'éthyl-2 -hexyle) . Ce polymère présente une masse moyenne en poids de 89100 g/mol et une masse moyenne en nombre de 21 300, soit un indice de polydispersité I de 4,19. EXEMPLE 2. Cet exemple expose la préparation d'un polymère poly(acrylate d'isobornyle/méthacrylate d'isobornyle/acrylate d'éthyl-2-hexyle). g d'isododécane sont introduits dans un réacteur de 1 litre, puis on augmente la température de façon à passer de la température ambiante (25 C) à 90 C en 1 heure. On ajoute ensuite à 90 C et en 1 heure 105 g d'acrylate d'isobornyle, 105 g de méthacrylate d'isobornyle, 110 g d'isododécane et 1,8 g de 2,5- SP 23657 FG bis(2-éthylhexanoylperoxy)-2,5-diméthylhexane (Trigonox 141 d'Akzo Nobel). Le mélange est maintenu 1h30 à 90 C. On introduit ensuite au mélange précédent, toujours à 90 C et en 1 heure, 90 g d'acrylate d'éthyle-2 hexyle, 90 g d'isododécane et 1,2 g de 2,5bis(2-éthylhexanoylperoxy)-2,5-diméthylhexane. Le mélange est maintenu 3 heures à 90 C, puis l'ensemble est refroidi. On obtient une solution à 50% de matière active en polymère dans l'isododécane. Le polymère obtenu est un polymère comprenant une première séquence ou bloc poly(acrylate d'isobornyle/méthacrylate d'isobornyle) ayant une Tg de 110 C, une deuxième séquence polyacrylate d'éthyl-2-hexyle ayant une Tg de -70 C et une séquence intermédiaire qui est un polymère statistique (acrylate d'isobornyle/méthacrylate d'isobornyle/acrylate d'éthyl-2hexyle). Ce polymère présente une masse moyenne en poids de 103 900 g/mol et une masse moyenne en nombre de 21 300, soit un indice de polydispersité I de 4,89. EXEMPLE 3. Cet exemple expose la préparation d'un polymère poly(acrylate d'isobornyle/méthacrylate d'isobornyle/acrylate d'isobutyle). 100 g d'isododécane sont introduits dans un réacteur de 1 litre, puis on augmente la température de SP 23657 FG façon à passer de la température ambiante (25 C) à 90 C en 1 heure. On ajoute ensuite à 90 C et en 1 heure 105 g d'acrylate d'isobornyle, 105 g de méthacrylate d'isobornyle, 110 g d'isododécane et 1,8 g de 2,5-bis(2éthylhexanoylperoxy)-2,5-diméthylhexane (Trigonox 141 d'Akzo Nobel). Le mélange est maintenu 1h30 à 90 C. On introduit ensuite au mélange précédent, toujours à 90 C et en 1 heure, 90 g d'acrylate d'isobutyle, 90 g d'isododécane et 1,2 g de 2,5-bis(2éthylhexanoylperoxy)-2, 5-diméthylhexane. Le mélange est maintenu 3 heures à 90 C, puis l'ensemble est refroidi. On obtient une solution à 50% de matière active en polymère dans l'isododécane. Le polymère obtenu est un polymère comprenant une première séquence ou bloc poly(acrylate d'isobornyle/méthacrylate d'isobornyle) ayant une Tg de 20 110 C, une deuxième séquence polyacrylate d'isobutyle ayant une Tg de -20 C et une séquence intermédiaire qui est un polymère statistique (acrylate d'isobornyle/méthacrylate d'isobornyle/acrylate d'isobutyle). Ce polymère présente une masse moyenne en poids de 151 000 g/mol et une masse moyenne en nombre de 41 200, soit un indice de polydispersité I de 3,66. EXEMPLE 4. SP 23657 FG Cet exemple expose la préparation d'un polymère poly(methacrylate d'isobornyle/méthacrylate d'isobutyle/acrylate d'isobutyle). 100 g d'isododécane sont introduits dans un réacteur de 1 litre, puis on augmente la température de façon à passer de la température ambiante (25 C) à 90 C en 1 heure. On ajoute ensuite à 90 C et en 1 heure, 120 g de methacrylate d'isobornyle, 90 g de méthacrylate d'isobutyle, 110 g d'isododécane et 1,8 g de 2,5-bis(2- éthylhexanoylperoxy)-2,5-diméthylhexane (Trigonox 141 d'Akzo Nobel). Le mélange est maintenu 1h30 à 90 C. On introduit ensuite au mélange précédent, toujours à 90 C et en 1 heure, 90 g d'acrylate d'isobutyle, 90 g d'isododécane et 1,2 g de 2,5-bis(2éthylhexanoylperoxy)-2,5-diméthylhexane. Le mélange est maintenu 3 heures à 90 C, 20 puis l'ensemble est refroidi. On obtient une solution à 50% de matière active en polymère dans l'isododécane. Le polymère obtenu est un polymère comprenant une première séquence ou bloc poly(méthacrylate d'isobornyle/méthacrylate d'isobutyle) ayant une Tg de 95 C, une deuxième séquence polyacrylate d'isobutyle ayant une Tg de -20 C et une séquence intermédiaire qui est un polymère statistique (méthacrylate d'isobornyle/méthacrylate d'isobutyle/acrylate d'isobutyle). SP 23657 FG Ce polymère présente une masse moyenne en poids de 100 700 g/mol et une masse moyenne en nombre de 20 800, soit un indice de polydispersité I de 4,85. EXEMPLE 5 (COMPARATIF). Cet exemple comparatif expose la préparation d'un polymère de poly(acrylate d'isobornyle/méthacylate d'isobutyle/acrylate d'éthyl-2hexyle). g d'isododécane sont introduits dans un réacteur de 1 litre, puis on augmente la température de façon à passer de la température ambiante (25 C) à 90 C en 1 heure. On ajoute ensuite à 90 C et en 1 heure, 120 g d'acrylate d'isobornyle, 90 g de méthacrylate d'isobutyle, 110 g d'isododécane et 1,8 g de 2,5-bis(2éthylhexanoylperoxy)-2, 5-diméthylhexane (Trigonox 141 d'Akzo Nobel). Le mélange est maintenu 1h30 à 90 C. On introduit ensuite au mélange précédent, toujours à 90 C et en 1 heure, 90 g d'acrylate d'éthyl-2-hexyle, 90 g d'isododécane et 1,2 g de 2,5bis(2-éthylhexanoylperoxy)-2, 5-diméthylhexane. Le mélange est maintenu 3 heures à 90 C, puis l'ensemble est refroidi. On obtient une solution à 50% de matière active en polymère dans l'isododécane. Le polymère obtenu est un polymère comprenant une première séquence ou bloc poly(acrylate d'isobornyle/méthacrylate d'isobutyle) ayant une Tg de SP 23657 FG 80 C, une deuxième séquence polyacrylate d'éthyle-2-hexyle ayant une Tg de -70 C et une séquence intermédiaire qui est un polymère statistique (acrylate d'isobornyle/méthacrylate d'isobutyle/acrylate d'éthyl- 2-hexyle). Ce polymère présente une masse moyenne en poids de 77000 g/mol et une masse moyenne en nombre de 19000, soit un indice de polydispersité I de 4, 05. EXEMPLE 6: Mise en évidence de l'effet tenseur. L'effet tenseur ainsi que le module dynamique de conservation E' ont été mesurés pour chacun des polymères des exemples 1 à 5, lesdits polymères étant en solution dans l'isododécane à une teneur de 20% en poids. Les résultats sont regroupés dans le tableau 1 ci-dessous pour l'effet tenseur et dans le tableau 2 ci-dessous pour le module dynamique de conservation E'. L'on rappelle que l'effet tenseur est évalué par le pourcentage de rétraction d'un substrat en élastomère. L'on rappelle également que le module dynamique E' de conservation est mesuré à 1Hz et à 22 C. SP 23657 FG TABLEAU 1 EXEMPLES Effet tenseur ET (%) Exemple 1 47 3 Exemple 2 29 5 Exemple 3 40 5 Exemple 4 22 6 Exemple 5 (comparatif) 0 TABLEAU 2 EXEMPLES E' (MPa) Exemple 1 340 21 Exemple 2 320 16 Exemple 3 610 150 Exemple 4 366 51 Exemple 5 (comparatif) 5 Il ressort de ce qui précède que les polymères utilisés selon l'invention, dont la première séquence présente une Tg supérieure ou égale à 85 C et la deuxième séquence une Tg inférieure ou égale à 20 C et de préférence supérieure à -70 C, présentent un effet tenseur intéressant permettant d'envisager leur utilisation pour estomper les signes cutanés du vieillissement. SP 23657 FG REVENDICATIONS 1. Utilisation cosmétique d'un polymère éthylénique séquencé linéaire filmogène non élastomère et non hydrosoluble, en tant qu'agent tenseur dans une composition cosmétique, ledit polymère présentant un module dynamique de conservation E' à 1Hz et 22 C supérieur à 200 MPa. 2. Utilisation selon la revendication 1, 10 dans laquelle la composition cosmétique est une composition antirides. 3. Utilisation selon la revendication 1 ou 2, dans laquelle ledit polymère présente un effet tenseur tel qu'il conduit à un film donnant une rétraction sur substrat élastomère d'au moins 15%, à 22 3 C et 40 10% d'humidité relative, pour une concentration de 20% en poids de matière sèche de polymère dans un solvant. 4. Utilisation selon l'une quelconque des revendications précédentes, dans laquelle ledit polymère séquencé comprend au moins une première séquence et au moins une deuxième séquence incompatibles l'une avec l'autre et de températures de transition vitreuse (Tg) différentes, lesdites première et deuxième séquences étant reliées entre elles par un segment intermédiaire comprenant au moins un monomère constitutif de la première séquence et au moins un monomère constitutif de la deuxième séquence, ledit SP 23657 FG polymère ayant un indice de polydispersité I supérieur à 2. 5. Utilisation selon la revendication 4, dans laquelle le polymère a un indice de polydispersité supérieur ou égal à 2,5, de préférence supérieur ou égal à 2,8. 6. Utilisation selon la revendication 4 ou 10 5, dans laquelle le polymère a un indice de polydispersité compris allant de 2,8 à 6. 7. Utilisation selon l'une quelconque des revendications précédentes, dans laquelle le polymère présente une masse moyenne en poids (Mw) inférieure ou égale à 300 000. 8. Utilisation selon l'une quelconque des revendications précédentes, dans laquelle le polymère présente une masse moyenne en poids (Mw) qui va de 35 000 à 200 000, et mieux de 45 000 à 150 000. 9. Utilisation selon l'une quelconque des revendications précédentes, dans laquelle le polymère présente une masse moyenne en nombre (Mn) inférieure ou égale à 70000. 10. Utilisation selon l'une quelconque des revendications précédentes, dans laquelle le polymère présente une masse moyenne en nombre (Mn) allant de 10 000 à 60 000, et mieux de 12 000 à 50 000. SP 23657 FG 11. Utilisation selon la revendication 4, dans laquelle l'écart de température entre les températures de transition vitreuse (Tg) des première et deuxième séquences est supérieur à 20 C, de préférence supérieur à 70 C et mieux supérieur à 85 C. 12. Utilisation selon la revendication 4, dans laquelle la première séquence a une Tg supérieure 10 ou égale à 85 C. 13. Utilisation selon la revendication 4, dans laquelle la deuxième séquence a une Tg inférieure ou égale à 20 C. 14. Utilisation selon la revendication 4, dans laquelle la première séquence présente une Tg supérieure ou égale à 85 C et la deuxième séquence présente une Tg inférieure ou égale à 20 C. 15. Utilisation selon l'une quelconque des revendications 12 à 14, dans la deuxième séquence a une Tg supérieure à -70 C, de préférence supérieure à - 40 C. 16. Utilisation selon l'une quelconque des revendications 12, 14 et 15, dans laquelle la proportion de la séquence ayant une température de transition vitreuse supérieure ou égale à 85 C est de 60 à 80 % en poids du polymère. SP 23657 FG 17. Utilisation selon l'une quelconque des revendications 13, 14 et 15, dans laquelle la proportion de la séquence ayant une température de transition vitreuse inférieure ou égale à 20 C est de 5 10 à 40 % en poids du polymère. 18. Utilisation selon la revendication 12, 14 ou 16, dans laquelle la première séquence ayant une Tg supérieure ou égale à 85 C, lorsqu'elle est un homopolymère, est issue de monomères, qui sont tels. que les homopolymères préparés à partir de ces monomères ont des températures de transition vitreuse supérieures ou égales à 85 C. 19. Utilisation selon la revendication 12, 14 ou 16, dans laquelle la première séquence ayant une Tg supérieure ou égale à 85 C, lorsqu'elle est un copolymère, est issue en totalité ou en partie de un ou de plusieurs monomères, dont la nature et la concentration sont choisies de façon à ce que la Tg du copolymère résultant soit supérieure ou égale à 85 C. 20. Utilisation selon la revendication 18, dans laquelle les monomères dont les homopolymères ont des températures de transition vitreuse supérieures ou égales à 85 C sont choisis parmi les monomères suivants: -les méthacrylates de formule CH2 = C (CH3) - COOR1 dans laquelle R1 représente un groupe méthyle ou tertiobutyle ou R1 représente un groupe cycloalkyle en C6 à C12, SP 23657 FG 25 - les acrylates de formule CH2 = CH-COOR2 dans laquelle R2 représente un groupe cycloalkyle en C4 à C].2 tel que l'acrylate d'isobornyle ou un groupe tertio butyle, - les (méth)acrylamides de formule: R' /R7 H2C C CO N/ où R7 et R8 identiques représentent chacun un atome d'hydrogène, un groupe méthyle ou isopropyle; ou R7 représente H et R8 représente un groupe ramifié en C3 à C5 et R' désigne H ou méthyle; -le styrène et ses dérivés, tels que le chlorostyrène; 15 - et leurs mélanges. 21. Utilisation selon la revendication 20, dans laquelle les monomères dont les homopolymères ont des températures de transition vitreuse supérieures ou égales à 85 C sont choisis parmi le méthacrylate de méthyle, le (méth) acrylate d'isobornyle, le méthacrylate de tertiobutyle et leurs mélanges. 22. Utilisation selon la revendication 13, 14 ou 17, dans laquelle la deuxième séquence ayant une Tg inférieure ou égale à 20 C, lorsqu'elle est un homopolymère, est issue de monomères, qui sont tel(s) que les homopolymères préparés à partir de ces 5P.23657 FG R8 monomères ont des températures de transition vitreuse inférieures ou égales à 20 C. 23. Utilisation selon la revendication 13, 14 ou 17, dans laquelle la deuxième séquence ayant une Tg inférieure ou égale à 20 C, lorsqu'elle est un copolymère, est issue en totalité ou en partie de un ou de plusieurs monomères, dont la nature et la concentration sont choisis de façon à ce que la Tg du copolymère résultant soit inférieure ou égale à 20 C. 24. Utilisation selon la revendication 22, dans laquelle les monomères dont les homopolymères ont des températures de transition vitreuse inférieures ou égales à 20 C sont choisis parmi les monomères suivants: les acrylates de formule CH2 = CHCOOR3 R3 représentant un groupe alkyle en C1 à C12, linéaire ou ramifié, à l'exception du groupe tertiobutyle, dans lequel se trouve(nt) éventuellement intercalé(s) un ou plusieurs hétéroatomes choisis parmi O, N, S, ledit groupe alkyle pouvant en outre être éventuellement substitué par un ou plusieurs substituants choisis parmi les groupes hydroxyle et les atomes d'halogène (Cl, Br, I et F), ou R3 représente un groupe alkyle en C1-C12-0-POE (polyoxyéthylène avec répétition du motif oxyéthylène de 5 à 30 fois), tel qu'un groupe méthoxyPOE, ou R3 représente un groupement polyoxyéthylèné comprenant de 5 à 30 motifs d'oxyde d'éthylène; SP 23657 FG - les méthacrylates de formule CH2 = C (CH3) - COOR4 R4 représentant un groupe alkyle en C6 à Cu linéaire ou ramifié, dans lequel se trouve(nt) éventuellement intercalé(s) un ou plusieurs hétéroatomes choisis parmi 0, N et S, ledit groupe alkyle pouvant en outre être éventuellement substitué par un ou plusieurs substituants choisis parmi les groupes hydroxyle et les atomes d'halogène (Cl, Br, I, F); - les esters de vinyle de formule R5-CO-O-CH = CH2 où R5 représente un groupe alkyle en C4 à C12 linéaire ou ramifié ; - les éthers de vinyle et d'alkyle en C4 à C12; - les N-alkyl en C4 à C12 acrylamides, tels que le N-octylacrylamide, - et leurs mélanges. 25. Utilisation selon la revendication 24, dans laquelle les monomères dont les homopolymères ont des températures de transition vitreuse inférieures ou égales à 20 C sont choisis parmi les acrylates d'alkyle dont la chaîne alkyle comprend de 1 à 10 atomes de carbone, à l'exception du groupe tertiobutyle. 26. Utilisation selon l'une quelconque des revendications. 12 à 25, dans laquelle la première SP 23657 FG séquence et/ou la deuxième séquence comprend au moins un monomère additionnel. 27. Utilisation selon la revendication 26, dans laquelle le monomère additionnel est choisi parmi les monomères hydrophiles, les monomères à insaturation éthylénique comprenant un ou plusieurs atomes de silicium et leurs mélanges. 28. Utilisation selon la revendication 26 ou 27, dans laquelle le monomère additionnel est choisi parmi. - les monomères à insaturation(s) éthylénique(s) comprenant au moins une fonction acide carboxylique ou 15 sulfonique; - les monomères à insaturation(s) éthylénique(s) comprenant au moins une fonction hydroxyle; - les monomères à insaturation(s) éthylénique(s) comprenant au moins une fonction amine tertiaire. 20 29. Utilisation selon l'une quelconque des revendications 12 à 25, dans laquelle le polymère comprenant un première séquence ayant une Tg supérieure ou égale à 85 C et une deuxième séquence ayant une Tg inférieure ou égale à 20 C est choisi dans le groupe suivant: - un polymère comprenant une première séquence ou bloc poly(acrylate d'isobornyle/méthacrylate de méthyle) ayant une Tg de 100 C, une deuxième séquence polyacrylate d'éthyl-2-hexyle ayant une Tg de -70 C et une séquence intermédiaire qui est un polymère SP 23657 FG statistique (acrylate d'isobornyle/méthacrylate de méthyle/acrylate d'éthyl-2-hexyle) ; - un polymère comprenant une première séquence ou bloc poly(acrylate d'isobornyle/méthacrylate d'isobornyle) ayant une Tg de 110 C, une deuxième séquence polyacrylate d'éthyl-2-hexyle ayant une Tg de -70 C et une séquence intermédiaire qui est un polymère statistique (acrylate d'isobornyle/méthacrylate d'isobornyle/acrylate d'éthyl-2-hexyle) ; - un polymère comprenant une première séquence ou bloc poly(acrylate d'isobornyle/méthacrylate d'isobornyle) ayant une Tg de 110 C, une deuxième séquence polyacrylate d'isobutyle ayant une Tg de -20 C et une séquence intermédiaire qui est un polymère statistique (acrylate d'isobornyle/méthacrylate d'isobornyle/acrylate d'isobutyle) ; - un polymère comprenant une première séquence ou bloc poly(méthacrylate d'isobornyle/méthacrylate d'isobutyle) ayant une Tg de 95 C, une deuxième séquence polyacrylate d'isobutyle ayant une Tg de -20 C et une séquence intermédiaire qui est un polymère statistique (méthacrylate d'isobornyle/méthacrylate d'isobutyle/acrylate d'isobutyle). 30. Procédé de traitement cosmétique d'une peau ridée comprenant une étape consistant à appliquer sur ladite peau une composition comprenant, dans un milieu physiologiquement acceptable, au moins un polymère tel que défini selon l'une quelconque des revendications 1 à 29. SP 23657 FG 31. Procédé selon la revendication 30, dans laquelle la composition est une composition de soin ou une composition de maquillage. SP 23657 FG